(57)【要約】【課題】カラーフィルタ上にオーバーコート層を設けなくても、ＩＴＯエッチング方式の液晶表示装置における特異な電気的特性に起因する液晶の配向乱れのない、すなわち、表示性能に悪影響を与えない着色画素を備えるカラーフィルタを提供することを目的とする。【解決手段】少なくとも、(a)透明樹脂、(b)光重合性モノマー、(c)光重合開始剤、(d)着色材、(e)溶剤を含有する感光性着色組成物であって、前記感光性着色組成物中の3つ以上のエチレン性不飽和二重結合を有する多官能モノマー(ｂ)の重量が、透明樹脂(a)の合計重量の0.15〜1.0倍であり、かつカラーフィルタの画素としたときの体積抵抗率が、１．０×１０14Ω・ｃｍ以上であることを特徴とする緑色感光性着色組成物。【選択図】なし【特許請求の範囲】
【請求項１】
カラーフィルタの上部に設けた透明電極に開口部を備え、電気力線を利用することで液晶の傾く方向を制御する方式の液晶表示装置に用いるカラーフィルタ用緑色感光性着色組成物であって、該緑色感光性着色組成物は、少なくとも、(a)透明樹脂、(b)３つ以上のエチレン性不飽和二重結合を有する多官能モノマー、(c)光重合開始剤、(d) 緑色顔料及び黄色顔料からなる着色材、及び(e)溶剤を含有し、３つ以上のエチレン性不飽和二重結合を有する多官能モノマー(ｂ)の重量を、透明樹脂(a)の合計重量の０．１５〜１．０倍とすることで、緑色着色画素を形成したときの体積抵抗率が、１．０×１０14Ω・ｃｍ以上となることを特徴とする緑色感光性着色組成物。
【請求項２】
前記緑色顔料が、１分子中に臭素原子を平均１５個以上含有する、塩素化臭素化銅フタロシアニンであることを特徴とする請求項１に記載の緑色感光性着色組成物。
【請求項３】
前記透明樹脂(a)が、共重合成分として、下記化学式（１）で示されるエチレン性不飽和単量体を含むことを特徴とする請求項１又は請求項２に記載の緑色感光性着色組成物。
【化１】
2010145786.tif 000005
（式（１）において、Ｒ1は、水素原子またはメチル基を表し、Ｒ２は、炭素数２〜１０のアルキレン基を表し、Ｒ３は、水素原子又はベンゼン環を含むこともある炭素数１〜２０のアルキル基を表す。ｎは１〜１５の整数を表す。）
【請求項４】
緑色着色画素に請求項１から３のいずれか１項に記載の緑色感光性着色組成物を用いて製造されたことを特徴とするカラーフィルタ。
【発明の詳細な説明】
【技術分野】
【０００１】
本発明は、液晶表示装置用のカラーフィルタに係わり、特に、電極に開口部を形成するＭＶＡ方式の液晶表示装置に好適なカラーフィルタ用緑色感光性着色組成物に関する。
【背景技術】
【０００２】
カラー液晶表示装置は、コンピュータ端末表示装置、テレビ画像表示装置を中心に急速に普及が進んでいる。カラーフィルタは液晶表示装置のカラー表示化には必要不可欠な重要な部材である。近年、この液晶表示装置は高画質化の要求が強く、これに応えるための高視野角、高速応答性を実現する新しい技術が出現してきている。
【０００３】
この中でも、カラーフィルタの着色画素上に設けた透明電極（インジウム−錫−酸化物：以下ＩＴＯという）に開口部をエッチングにより形成し、該開口部側面から対向する基板の電極に向かう電気力線を利用することで、液晶の傾く方向を制御するＭＶＡ方式（Ｍｕｌｔｉｐｌｅ  ｖｅｒｔｉｃａｌ  ａｌｉｇｎｍｅｎｔ、以下、本明細書ではＩＴＯエッチング方式と記す。例えば、特許文献１参照のこと）は、従来のレジスト突起物のスロープを利用する方式のＭＶＡ方式よりも製造が容易で、視野角、輝度、コントラスト比、応答速度などの表示品位に優れるため広く普及が期待されている方式である。
【０００４】
ところが、ＩＴＯエッチング方式では、表示品位において優れた特性を持っている反面、
カラーフィルタ画素が、ＩＴＯ開口部側面から一度横方向に向かってから対向電極方向にに湾曲する電気力線（強い電界）に曝され、その影響を直接受けてしまうという問題点がある。カラーフィルタ材料が強い電気力線の影響を受やすい場合に、受けにくい場合と比較して電気力線の分布が大きく異なるかどうかは、カラーフィルタの誘電的性質に依存するが、実際のところ、従来のカラーフィルタを使用した場合、開口部周辺に液晶の配向乱れなどの表示不良が起こることが分かっており、特に緑色画素部での配向乱れが顕著である。
【０００５】
カラーフィルタの誘電的特性は、主としてカラーフィルタを組成している顔料の性質によるものであり、顔料自体を根本的に変更することは難しいため、従来のカラーフィルタをＩＴＯエッチング方式の液晶表示装置に用いる場合は、着色層上に透明樹脂による保護層（オーバーコート層）を設け、電気力線が下部のカラーフィルタにできるだけ侵入しないような層構成を採用している。
【０００６】
一方で、既存のＶＡ方式液晶表示施装置やＩＰＳ（平行電界）型液晶表示装置に用いるカラーフィルタにおいては、コストの嵩むオーバーコート層を省略するために、カラーフィルタの着色画素層の絶縁性を高める試み（例えば、特許文献２，３参照）も為されているが、ＩＴＯエッチング方式の液晶表示装置用カラーフィルタでは、絶縁性についての要求は、既存の液晶表示装置の要求程度では不十分である。
【０００７】
しかしながら、近年の液晶表示装置の低価格化は著しく、その部材であるカラーフィルタも低価格化の必要に迫られている。前述したように、透明樹脂によるオーバーコート層を設けることで、従来組成のカラーフィルタでもＩＴＯエッチング方式の液晶表示装置に用いることは可能であるが、材料費、工程増により価格が上積みされることから、オーバーコート層を設けることなくＩＴＯエッチング方式の液晶表示装置に用いることのできるカラーフィルタが望まれてきている。
【特許文献１】特開2002-6132号公報
【特許文献２】特開2003-139936号公報
【特許文献３】特開2002-122858号公報
【発明の開示】
【発明が解決しようとする課題】
【０００８】
そこで本発明は、ＩＴＯエッチング方式の液晶表示装置において、カラーフィルタ上にオーバーコート層を設けなくても、ＩＴＯ開口部周辺で液晶の配向乱れのない、すなわち、表示性能に悪影響を与えない着色画素を備えるカラーフィルタを提供することを課題とする。
【課題を解決するための手段】
【０００９】
上記課題を達成するための請求項１に記載の発明は、カラーフィルタの上部に設けた透明電極に開口部を備え、電気力線を利用することで液晶の傾く方向を制御する方式の液晶表示装置に用いるカラーフィルタ用緑色感光性着色組成物であって、該緑色感光性着色組成物は、少なくとも、(a)透明樹脂、(b)３つ以上のエチレン性不飽和二重結合を有する多官能モノマー、(c)光重合開始剤、(d) 緑色顔料及び黄色顔料からなる着色材、及び(e)溶剤を含有し、３つ以上のエチレン性不飽和二重結合を有する多官能モノマー(ｂ)の重量を、透明樹脂(a)の合計重量の０．１５〜１．０倍とすることで、緑色着色画素を形成したときの体積抵抗率が、１．０×１０14Ω・ｃｍ以上となることを特徴とする緑色感光性着色組成物としたものである。
【００１０】
また、請求項２に記載の発明は、前記緑色顔料が、１分子中に臭素原子を平均１５個以上含有する、塩素化臭素化銅フタロシアニンであることを特徴とする請求項１又は請求項２に記載の緑色感光性着色組成物としたものである。
【００１１】
また、請求項３に記載の発明は、前記透明樹脂(a)が、共重合成分として、下記化学式（１）で示されるエチレン性不飽和単量体を含むことを特徴とする請求項１に記載の緑色感光性着色組成物としたものである。
【００１２】
【化２】
2010145786.tif 000002
（式（１）において、Ｒ1は、水素原子またはメチル基を表し、Ｒ２は、炭素数２〜１０のアルキレン基を表し、Ｒ３は、水素原子又はベンゼン環を含むこともある炭素数１〜２０のアルキル基を表す。ｎは１〜１５の整数を表す）。
【００１３】
また、請求項４に記載の発明は、緑色着色画素に請求項１から３のいずれか１項に記載の緑色感光性着色組成物を用いて製造されたことを特徴とするカラーフィルタとしたものである。
【発明の効果】
【００１４】
本発明にあっては、電気力線の影響を受けやすい結果、液晶の配向に影響を与えやすい緑色画素を、緑色感光性着色組成物における多官能モノマーと透明樹脂の割合を最適な範囲に設定することで、体積抵抗率が１．０×１０14Ω・ｃｍ以上となるようにしたので、ＩＴＯエッチング方式の液晶表示装置の緑色画素に用いても、当該緑色画素は電気力線の影響を受けにくくなり、電気力線の乱れが低減し、電気力線の乱れに起因する液晶の配向乱れのない、すなわち、表示性能に悪影響を与えないカラーフィルタとなった。
【発明を実施するための最良の形態】
【００１５】
以下、まず本発明を要約し、次いで材料面の詳細、感光性着色組成物の一般的製法、カラーフィルタ基板の製造方法、実施例の順に詳述する。
【００１６】
本発明に係る緑色感光性着色組成物は、その必須成分として、(a)透明樹脂、(b)３つ以上のエチレン性不飽和二重結合を有する多官能モノマー、(c)光重合開始剤、(d)着色材、(e)溶剤を含有するものである。
また、分散剤、光増感剤、連鎖移動剤などの添加剤を含有するものであっても良い。
【００１７】
そして、緑色感光性着色組成物において、多官能モノマーと透明樹脂の比を０．１５から１．０の範囲に設定し、かつカラーフィルタの画素としたときの体積抵抗率が、１．０×１０14以上であるということである。
【００１８】
多官能モノマーと透明樹脂の比が、１．０より高くなる場合には誘電的特性改善効果が十分でない。すなわち、体積抵抗率が高くならない。また、多官能モノマーと透明樹脂の比が０．１５未満の場合、誘電的特性改善効果が見られても感光性材料としての感度が十分でない。
【００１９】
次に、本発明に係る緑色感光性着色組成物を構成する各成分について説明する。
【００２０】
（多官能モノマー）
多官能モノマーとしての光重合性モノマーは、露光光線の照射によって重合し、感光性着色組成物を用いて作製した着色感光層を現像液不溶性に変化させるものである。一般には、ラジカルにより重合が誘起されるモノマーである。
【００２１】
このような光重合性モノマーとしては、水酸基を有する（メタ）アクリレートと多官能イソシアネートを反応させて得られる多官能ウレタンアクリレートを用いることができる。
【００２２】
水酸基を有する（メタ）アクリレートとしては、２−ヒドロキシエチル（メタ）アクリレート、４−ヒドロキシブチル（メタ）アクリレート、トリメチロールプロパンジ（メタ） アクリレート、トリメチロールプロパントリ（メタ）アクリレート、ペンタエリスリトールトリ（メタ）アクリレート、ジトリメチロールプロパントリ（メタ）アクリレート、ジペンタエリスリトールペンタ（メタ）アクリレート、ジペンタエリスリトールヘキサ（メタ）アクリレート、ジペンタエリスリトールエチレンオキサイド変性ペンタ（メタ）アクリレート、ジペンタエリスリトールプロピレンオキサイド変性ペンタ（メタ）アクリレート、ジペンタエリスリトールカプロカラクトン変性ペンタ（メタ）アクリレート、グリセロールアクリレートメタクリレート、グリセロールジメタクリレート、２−ヒドロキシ− ３−アクリロイルプロピルメタクリレート、エポキシ基含有化合物とカルボキシ（メタ）アクリレートの反応物、水酸基含有ポリオールポリアクリレート等が挙げられる。
【００２３】
また、多官能イソシアネートとしては、トリレンジイソシアネート、ヘキサメチレンジイソシアネート、ジフェニルメチレンジイソシアネート、イソホロンジイソシアネート、ポリイソシアネート等が挙げられる。
【００２４】
なお、本発明の感光性着色組成物の経時安定性及び現像性と、形成された着色透明層のタック性を考慮すると、光重合性モノマーの含有量は、感光性着色組成物の総量１００重量％に対して２０重量％以下であることが好ましい。また、露光感度、パターンの解像性及び耐溶剤性の観点から、１重量％以上であることが好ましい。
【００２５】
（透明樹脂）
着色組成物に用いる透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂などの非感光性樹脂、および感光性樹脂が含まれる。透明樹脂には、必要に応じて、その前駆体である、放射線照射により硬化して透明樹脂を生成するモノマーもしくはオリゴマーを単独で、または２種以上混合して用いることができる。
【００２６】
非感光性透明樹脂は、エチレン性不飽和二重結合を有しない樹脂であり、熱可塑性樹脂としては、例えば、ブチラール樹脂、スチレンーマレイン酸共重合体、塩素化ポリエチレン、塩素化ポリプロピレン、ポリ塩化ビニル、塩化ビニル− 酢酸ビニル共重合体、ポリ酢酸ビニル、ポリウレタン系樹脂、ポリエステル樹脂、アクリル系樹脂、アルキッド樹脂、スチレン樹脂、ポリアミド樹脂、ゴム系樹脂、環化ゴム系樹脂、セルロース類、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、フェノール樹脂、メラミン樹脂、尿素樹脂等が挙げられる。但し、これらの樹脂はアルカリ可溶性を示さない。
【００２７】
現在、現像液としては、環境に対する影響の少ないアルカリ現像液が多く使用されている。このため、樹脂バインダーとしてアルカリ可溶型の樹脂を使用することが望ましい。アルカリ可溶型の非感光性透明樹脂とは、アルカリ水溶液に溶解する性質を持つ、エチレン性不飽和二重結合を有しない透明樹脂であり、例えば、カルボキシル基、スルホン基などの酸性官能基を有する重量平均分子量１０００〜５０００００、好ましくは５０００〜１００００の非感光性透明樹脂が挙げられる。酸性官能基の中では、カルボキシル基が好ましい。カラーフィルタ用着色組成物の分散安定化と現像性能向上を図るためには、非感光性透明樹脂の酸価が感光性透明樹脂の酸価より高いことが好ましく、このバランスにおいて、カラーフィルタ用着色組成物からなる透明着色塗膜のパターニング性が良好となり、安定した形状の透明着色画素が得られる。
【００２８】
このようなアルカリ可溶型の非感光性樹脂として具体的には、酸性官能基を有するアクリル樹脂、α−オレフィン−（無水）マレイン酸共重体、スチレン−（無水）マレイン酸共重合体、スチレン−スチレンスルホン酸共重合体、エチレン−（メタ）アクリル酸共重合体、イソブチレン−（無水）マレイン酸共重合体等が挙げられる。なかでも、酸性官能基を有するアクリル樹脂、α−オレフィン−（無水）マレイン酸共重合体、スチレン／（無水）マレイン酸共重合体およびスチレン スチレンスルホン酸共重合体から選ばれる少なくとも１ 種の樹脂が好適に用いられる。これらの中でも特に、酸性官能基を有するアクリル樹脂は耐熱性、透明性が高いことから、好適に用いられる。また、重量平均分子量が１０００〜５０万、好ましくは５０００〜１０万の樹脂が好ましく使用できる。
【００２９】
感光性樹脂としては、反応性官能基を有する線状高分子に、この反応性官能基と反応可能な置換基を有する（メタ）アクリル化合物、ケイヒ酸等を反応させて、エチレン不飽和二重結合を該線状高分子に導入した樹脂が挙げられる。また、反応性官能基を有する（メタ）アクリル化合物、ケイヒ酸等に、この反応性官能基と反応可能な置換基を有する線状高分子を反応させて、エチレン不飽和二重結合を該線状高分子に導入した樹脂が挙げられる。前記反応性官能基としては、水酸基、カルボキシル基、アミノ基等が例示でき、この反応性官能基と反応可能な置換基としては、イソシアネート基、アルデヒド基、エポキシ基等が例示できる。
【００３０】
また、スチレン−無水マレイン酸共重合物やα−オレフィン−無水マレイン酸共重合物等の酸無水物を含む線状高分子を、ヒドロキシアルキル（メタ）アクリレート等の水酸基を有する（メタ）アクリル化合物によりハーフエステル化したものも、感光性樹脂として使用できる。
【００３１】
光硬化の生じやすさを示す、感光性透明樹脂中に水酸基などを介して導入されるエチレ
ン性不飽和二重結合の量は、得られる感光性透明樹脂の「二重結合当量」により示される。
本発明における感光性透明樹脂の二重結合当量は２００〜１２００であることが好ましく、３００〜９００であることがより好ましい。感光性透明樹脂の二重結合当量が２００未満の場合は、エチレン性不飽和二重結合を導入させる反応性の置換基を有するエチレン性不飽和単量体の比率が高くなり、諸特性を維持するのに十分な量の他のエチレン性不飽和単量体を共重合させることができない。１２００を越える場合は、エチレン性不飽和二重結の数が少ないため十分な感度を得ることができない。また、感光性透明樹脂の重量平均分子量（Mw）は、赤色着色材の分散性が良好な点から、好ましくは２０００〜２０００００、より好ましくは５０００〜５００００である。
【００３２】
（透明樹脂中の他の構成成分）
着色材として顔料を用いる場合は、透明樹脂中に重合成分として前記化学式（１）で示されるエチレン性不飽和単量体（ａ）を含めることが、顔料の分散安定性向上という面から好ましい。化学式（１）において、Ｒ３のアルキレン基の炭素数は、２〜３であることが好ましい。また、Ｒ４のアルキル基の炭素数は１〜２０であるが、より好ましくは１〜１０であり、Ｒ５のアルキル基はベンゼン環を含んでもよい。Ｒ５のアルキル基の炭素数が１〜１０のときはアルキル基が障害となり樹脂同士の接近を抑制し、顔料への吸着／配向を促進するが、炭素数が１０を超えると、アルキル基の立体障害効果が高くなり、ベンゼン環の顔料への吸着／配向までをも妨げる傾向を示す。この傾向は、Ｒ５のアルキル基の炭素鎖長が長くなるに従い顕著となり、炭素数が２０を超えると、ベンゼン環の吸着／配向が極端に低下する。Ｒ５ で表されるベンゼン環を含むアルキル基としては、ベンジル基、２−フェニル（イソ）プロピル基等を挙げることができる。
【００３３】
エチレン性不飽和単量体（ａ）としては、フェノールのエチレンオキサイド（ＥＯ）変性（メタ）アクリレート、パラクミルフェノールのＥＯまたはプロピレンオキサイド（ＰＯ）変性（メタ）アクリレート、ノニルフェノールのＥＯ変性（メタ）アクリレート、ノニルフェノールのＰＯ変性（メタ）アクリレート等が挙げられる。これら化合物のうち、パラクミルフェノールのＥＯまたはＰＯ変性（メタ）アクリレートは、上記ベンゼン環のπ電子の効果ばかりでなく、その立体的な効果も加わり、顔料などの着色材に対してより良好な吸着／配向面を形成することができるので、より分散効果が高い。
【００３４】
エチレン性不飽和単量体（a）を、感光性透明樹脂または非感光性透明樹脂として使用するには、他のエチレン性不飽和単量体（b）と共重合させてポリマー化する必要がある。
エチレン性不飽和単量体（ａ）と共重合可能な他のエチレン性不飽和単量体（ｂ）としては、（メタ）アクリル酸、メチル（メタ）アクリレート、エチル（メタ）アクリレート、（イソ）プロピル（メタ）アクリレート、（イソ）ブチル（メタ）アクリレート、（イソ） ペンチル（メタ）アクリレート、２−ヒドロキシエチル（メタ）アクリレート、２−ヒドロキシプロピル（メタ）アクリレート、ベンジル（メタ）アクリレート、シクロヘキシル（メタ）アクリレート、グリシジル（メタ）アクリレート、イソボニル（メタ）アクリレート、アシッドホスホオキシエチル（メタ）アクリレート、アシッドホスホオキシプロピル（メタ）アクリレート、３−クロロ−２−アシッドホスホオキシエチル（メタ）アクリレート、アシッドホスホオキシポリエチレングリコールモノ（メタ）アクリレート等が挙げられ、これらを１種または２種以上用いることができる。
【００３５】
前記化学式（１）で示されるエチレン性不飽和単量体（ａ）と他のエチレン性不飽和単量体（ｂ）とを共重合してなる感光性または非感光性透明樹脂中の単量体（ａ）の共重合比率は、（ａ）および（ｂ）を合わせた単量体の全量を基準として０．１〜５０重量％が好ましく、より好ましくは１０〜３５重量％である。単量体（ａ）の共重合比率が０．１
重量％より少ないと、顔料の分散効果が低下する。また、５０重量％より多いと疎水性が大きくなり、着色組成物の現像性が低下したり、残渣の原因になったりすることがある。
【００３６】
（着色材）
本発明の緑色感光性着色組成物に使用できる有機顔料の具体例をカラーインデックス番号で示す。
【００３７】
緑色画素を形成するための緑色感光性着色組成物には、例えばＣ．Ｉ．Ｐｉｇｍｅｎｔ
Ｇｒｅｅｎ  ７、１０、３６、３７等の緑色顔料を用いることができる。緑色感光性着色組成物には、黄色顔料を併用することができる。
【００３８】
黄色顔料としては、Ｃ．Ｉ．Ｐｉｇｍｅｎｔ  Ｙｅｌｌｏｗ  １５０、ＰＹ１３８の他に、ＰＹ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３９、１４４、１４６、１４７、１４８、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００３９】
（分散剤）
着色材として顔料を用いる場合には、適宜、樹脂型顔料分散剤、色素誘導体、界面活性剤等の分散剤を用いることができる。分散剤は、顔料の分散に優れ、分散後の顔料の再凝集を防止する効果が大きいので、分散剤を用いて顔料を感光性樹脂組成物中に分散してなる赤色着色組成物を用いた場合には、透明性に優れたカラーフィルタが得られる。
分散剤の添加量は特に限定されるものではないが、着色材１００重量部に対して、好ましくは０．１〜４０重量部、より好ましくは０．１〜３０重量部、さらに好ましくは１〜１０重量部の量で用いることができる。
【００４０】
（樹脂型顔料分散剤）
樹脂型顔料分散剤は、顔料に吸着する性質を有する顔料親和性部位と、感光性透明樹脂および非感光性透明樹脂と相溶性のある部位とを有し、顔料に吸着して顔料の感光性樹脂組成物への分散を安定化する働きをするものである。樹脂型顔料分散剤としては、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などが用いられる。また、（メタ）アクリル酸−スチレン共重合体、（メタ）アクリル酸−（メタ）アクリル酸エステル共重合体、スチレン−マレイン酸共重合体、ポリビニルアルコール、
ポリビニルピロリドンなどの水溶性樹脂や水溶性高分子化合物、ポリエステル系、変性ポリアクリレート、エチレンオキサイド／ プロピレンオキサイド付加物等も用いられる。これらは、単独でまたは２ 種以上を混合して用いることができる。
【００４１】
市販の樹脂型顔料分散剤としては、ビックケミー社製のＤｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１ 
、１８２、１８３、１８４、１８５、１９０、２０００、２００１、またはＡｎｔｉ−Ｔｅｒｒａ−Ｕ、２０３、２０４、またはＢＹＫ−Ｐ１０４、Ｐ１０４Ｓ、２２０Ｓ、またはＬａｃｔｉｍｏｎ、Ｌａｃｔｉｍｏｎ−ＷＳまたはＢｙｋｕｍｅｎ等、アビシア社製のＳＯＬＳＰＥＲＳＥ−３０００、９０００、１３２４０、１３６５０、１３９４０、１７０００、１８０００、２００００、２１０００、２４０００、２６０００、２７０００、２８０００、３１８４５、３２０００、３２５００、３２６００、３４７５０、３６６００、３８５００、４１０００、４１０９０、５３０９５等、エフカケミカルズ社製のＥＦＫＡ−４６、４７、４８、４５２、ＬＰ４００８、４００９、ＬＰ４０１０、ＬＰ４０５０、ＬＰ４０５５、４００、４０１、４０２、４０３、４５０、４５１、４５３、４５４０、４５５０、ＬＰ４５６０、１２０、１５０、１５０１、１５０２、１５０３等が挙げられる。
【００４２】
色素誘導体は、有機色素に置換基を導入した化合物である。有機色素には、一般に色素と呼ばれていないナフタレン系、アントラキノン系等の淡黄色の芳香族多環化合物も含まれる。色素誘導体としては、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独で、または２種類以上を混合して用いることができる。
【００４３】
（界面活性剤）
界面活性剤としては、ポリオキシエチレンアルキルエーテル硫酸塩、ドデシルベンゼンスルホン酸ソーダ、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミンなどのアニオン性界面活性剤； ポリオキシエチレンオレイルエーテル、ポリオキシエチレンラウリルエーテル、ポリオキシエチレンノニルフェニルエーテル、ポリオキシエチレンソルビタンモノステアレート、ポリエチレングリコールモノラウレートなどのノニオン性界面活性剤； アルキル４級アンモニウム塩やそれらのエチレンオキサイド付加物などのカオチン性界面活性剤； アルキルジメチルアミノ酢酸ベタインなどのアルキルベタイン、アルキルイミダゾリンなどの両性界面活性剤が挙げられ、これらは単独でまたは２種以上を混合して用いることができる。
【００４４】
（貯蔵安定剤）
本発明の赤色着色組成物には、経時粘度を安定化させるために貯蔵安定剤を含有させることができる。貯蔵安定剤としては、例えばベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩等が挙げられる。貯蔵安定剤は、着色材１００重量部に対して、好ましくは０．１〜１０重量部の量で用いることができる。
【００４５】
（重合開始剤）
重合開始剤としてはオキシムエステル系重合開始剤が好適に使用できる。例えば、１，２−オクタンジオン，１−〔４−（フェニルチオ）−，２−（Ｏ−ベンゾイルオキシム）〕、Ｏ−（アセチル）−Ｎ−（１−フェニル−２−オキソ−２−（４’−メトキシ−ナフチル）エチリデン）ヒドロキシルアミンである。
【００４６】
また、このオキシムエステル系重合開始剤に加えて、他の重合開始剤を併用することもできる。このような重合開始剤としては、例えば、アセトフェノン系化合物、ベンゾイン
系化合物、ベンゾフェノン系化合物、チオキサンソン系化合物、トリアジン系化合物、ホスフィン系化合物、キノン系化合物、ボレート系化合物、カルバゾール系化合物、イミダゾール系化合物、チタノセン系化合物等が挙げられる。アセトフェノン系化合物としては、４ − フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン、２−メチル−１−[４−（メチルチオ）フェニル]−２−モルフォリノプロパン−１−オン等が例示できる。また、ベンゾイン系化合物としては、ベンゾイン、ベンゾインメチルエーテル、ベンゾインエチルエーテル、ベンゾインイソプロピルエーテル、ベンジルジメチルケタール等が例示できる。ベンゾフェノン系化合物としては、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４ ’−メチルジフェニルサルファイド等が例示できる。チオキサンソン系化合物としては、チオキサンソン、２−クロルチオキサンソン、２−メチルチオキサンソン、イソプロピルチオキサンソン、２，４−ジイソプロピルチオキサンソン等が例示できる。トリアジン系化合物としては、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペニル−４，６−ビス（ トリクロロメチル）−ｓ−トリアジン、２，４−ビス（ トリクロロメチル）−６−スチリルｓ−トリアジン、２−（ ナフト−１−イル）−４，６−ビス（トリクロロメチル）−ｓ−トリアジン、２−（４−メトキシ−ナフト−１−イル）−４ ，６−ビス（トリクロロメチル）−ｓ−トリアジン、２，４−トリクロロメチル−（ピペロニル）−６−トリアジン、２，４−トリクロロメチル（４ ’−メトキシスチリル）−６−トリアジン等が例示できる。ホスフィン系化合物としては、ビス（２，４，６−トリメチルベンゾイル）フェニルホスフィンオキサイド、２，４，６−トリメチルベンゾイルジフェニルホスフィンオキサイド等が例示できる。また、キノン系化合物としては、９，１０−フェナンスレンキノン、カンファーキノン、エチルアントラキノン等を例示できる。
【００４７】
重合開始剤の使用量は、感光性着色組成物の全固形分量を基準として０．５〜５０重量％が好ましく、より好ましくは３〜３０重量％である。
【００４８】
（光増感剤）
本発明に係る感光性着色組成物には、重合開始剤に加えて光増感剤を添加することが好ましい。光増感剤としては、アミン系化合物を例示することができる。例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン、４，４’−ビス（ジエチルアミノ）ベンゾフェノン、４，４’−ビス（エチルメチルアミノ）ベンゾフェノン等である。
【００４９】
また、α−アシロキシムエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン等を増感剤として使用することもできる。これら増感剤の使用量は、光重合開始剤と増感剤の合計量を基準として０．５〜６０重量％が好ましく、より好ましくは３〜４０重量％である。
【００５０】
（連鎖移動剤）
また、本発明に係る感光性着色組成物には、連鎖移動剤としての働きをする多官能チオールを含有させることができる。多官能チオールは、チオール基を２個以上有する化合物であればよく、例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン等が挙げられる。
【００５１】
多官能チオールの使用量は、着色組成物の全固形分量を基準として０．１〜３０重量％が好ましく、より好ましくは１〜２０重量％である。０．１重量％未満では多官能チオールの添加効果が不充分であり、３０重量％を越えると感度が高すぎて逆に解像度が低下する。
【００５２】
（溶剤）
緑色感光性着色組成物には、ガラス基板等の透明基板上に乾燥膜厚が０．２〜５μｍとなるように塗布して着色画素を形成することを容易にするために、感光性着色組成物の粘度を適正化すると共に、着色剤を十分に感光性樹脂組成物中に均一に分散させるために、溶剤を含有させることができる。溶剤としては、水、有機溶剤等が利用できる。有機溶剤としては、例えばシクロヘキサノン、エチルセロソルブアセテート、ブチルセロソルブアセテート、１−メトキシ−２−プロピルアセテート、プロピレングリコールモノメチルエーテルアセテート、ジエチレングリコールジメチルエーテル、エチルベンゼン、エチレングリコールジエチルエーテル、キシレン、エチルセロソルブ、メチル− ｎ −アミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。溶剤は、着色材１００重量部に対して、好ましくは８００〜４０００重量部、より好ましくは１０００〜２５００重量部の量で用いることができる。
【００５３】
次に、本発明になる感光性着色組成物の調製方法について説明する。
本発明になる緑色感光性着色組成物は、例えば、光重合性モノマー、透明樹脂（感光性透明樹脂、非感光性透明樹脂）、顔料、分散剤及び溶剤とから下記（１）〜（４）のいずれかの方法により調製することができる。
（１）：光重合性モノマー又は透明樹脂、あるいはその両者を溶剤に溶解した溶液に、顔料と分散剤を予め混合して調製した顔料組成物を添加して分散させ、残りの成分を添加する。
（２）：光重合性モノマー又は透明樹脂、あるいはその両者を溶剤に溶解した溶液に、顔料と分散剤を別々に添加して分散させた後、残りの成分を添加する。
（３）：光重合性モノマー又は透明樹脂、あるいはその両者を溶剤に溶解した溶液に、顔料を分散させた後、顔料分散剤を添加した後、残りの成分を添加する。
（４）：光重合性モノマー又は透明樹脂、あるいはその両者を溶剤に溶解した溶液を２種類調製し、顔料と分散剤を予め別々に分散させてから、これらを混合し、残りの成分を添加する。なお、顔料と分散剤のうち一方は溶剤にのみ分散させても良い。
【００５４】
ここで、顔料や分散剤の分散は、三本ロールミル、二本ロールミル、サンドミル、ニーダー、ディゾルバー、ハイスピードミキサー、ホモミキサー、アトライター、ペイントコ
ンディショナー等の各種分散装置を用いて行うことができる。
【００５５】
また、顔料と分散剤を予め混合して顔料組成物を調製する場合、粉末の顔料と粉末の分散剤を単に混合するだけでも良いが、（ａ）ニーダー、ロール、アトライター、スーパーミル等の各種粉砕機により機械的に混合するか、（ｂ）顔料を溶剤に分散させた後、分散剤を含む溶液を添加し、顔料表面に分散剤を吸着させるか、（ｃ）硫酸等の強い溶解力を持つ溶媒に顔料と分散剤を共溶解した後、水等の貧溶媒を用いて共沈させるなどの混合方法を採用することが好ましい。
【００５６】
以下に、本発明のカラーフィルタを得るための方法を記述する。
【００５７】
本発明のカラーフィルタは、本発明の緑色感光性組成物を用いて形成されたフィルタセグメント（画素）を有するカラーフィルタである。カラーフィルタには、少なくとも１つの赤色フィルタセグメント、少なくとも１つの緑色フィルタセグメント、および少なくとも１つの青色フィルタセグメントを具備する加法混色型、および少なくとも１つのマゼンタ色フィルタセグメント、少なくとも１つのシアン色フィルタセグメント、および少なくとも１つのイエロー色フィルタセグメントを具備する減法混色型のものがある。
【００５８】
本発明のカラーフィルタは、フォトリソグラフィー法により、透明基板上に各色のフィルタセグメントを形成することにより製造することができる。 透明基板としては、ガラス板や、ポリカーボネート、ポリメタクリル酸メチル、ポリエチレンテレフタレートなどの樹脂板が用いられる。
【００５９】
フォトリソグラフィー法による各色フィルタセグメントを形成は、下記の方法で行う。すなわち、感光性着色組成物を、透明基板上に、スプレーコートやスピンコート、スリットコート、ロールコート等の塗布方法により、乾燥膜厚が０．２〜５μｍとなるように塗布する。必要により乾燥された膜には、この膜と接触あるいは非接触状態で設けられた所定のパターンを有するマスクを通して紫外線露光を行う。その後、溶剤またはアルカリ現像液に浸漬するか、もしくはスプレーなどにより現像液を噴霧して未硬化部を除去し所望のパターンを形成したのち、着色レジスト材の重合を促進するため、必要に応じて加熱を施すこともできる。フォトリソグラフィー法によれば、印刷法より精度の高いカラーフィルタが製造できる。
【００６０】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
なお、紫外線露光感度を上げるために、上記着色レジスト材を塗布乾燥後、水溶性あるいはアルカリ可溶性樹脂、例えばポリビニルアルコールや水溶性アクリル樹脂等を塗布乾燥し酸素による重合阻害を防止する膜を形成した後、紫外線露光を行うこともできる。
【００６１】
以上の一連の工程を、感光性着色組成物およびパターンを替え、必要な数だけ繰り返すことで必要な色数が組み合わされた着色パターンすなわち複数色の画素を備えるカラーフィルタを得ることができる。
【実施例】
【００６２】
以下に、実施例により本発明を具体的に説明するが、本発明の趣旨を逸脱しない範囲においてこれに限定されるものではない。
【００６３】
［樹脂の調整］
（感光性透明樹脂の合成例１）
反応容器にシクロヘキサノン５７０部を入れ、容器に窒素ガスを注入しながら８０ ℃ に加熱して、同温度でメタクリル酸２３．０部、メチルメタクリレート２３．０部、ベンジルメタクリレート３５．０部、単量体（ａ）としてパラクミルフェノールエチレンオキサイド変性アクリレート（東亜合成株式会社製「アロニックスＭ１１０ 」）２２．０部、グリセロールモノメタクリレート４８．０部、２，２’−アゾビスイソブチロニトリル３．０部の混合物を１時間かけて滴下して重合反応を行った。滴下終了後、さらに８０ ℃ で３時間反応させた後、アゾビスイソブチロニトリル１．０部をシクロヘキサノン５０部に溶解させたものを添加し、さらに８０℃で１時間反応を続けて、透明樹脂共重合体溶液を得た。次に、得られた透明樹脂共重合体溶液３３６部に対して、２−メタクロイルエチルイソシアネート３３．０部、ラウリン酸ジブチル錫０．４部、シクロヘキサノン１３０．０部の混合物を７０℃で３時間かけて滴下して感光性透明樹脂溶液を得た。室温まで冷却した後、感光性透明樹脂溶液約２ｇをサンプリングして１８０℃、２０分加熱乾燥して不揮発分を測定し、先に合成した感光性透明樹脂溶液に不揮発分が２０重量％になるようにシクロヘキサノンを添加して感光性樹脂溶液を調製した。得られた感光性透明樹脂１の重量平均分子量Ｍwは２１０００、二重結合当量は４７０であった。
【００６４】
（非感光性透明樹脂の合成例２）
反応容器にシクロヘキサノン７０部を入れ、容器に窒素ガスを注入しながら８０ ℃ に加熱して、同温度でベンジルメタクリレート１２．３部、２−ヒドロキシエチルメタクリレート４．６部、メタクリル酸５．３部、単量体（ａ）としてパラクミルフェノールエチレンオキサイド変性アクリレート（東亜合成株式会社製「アロニックスＭ１１０」）７．４部、２，２’−アゾビスイソブチロニトリル０．４部の混合物を２時間かけて滴下して重合反応を行った。滴下終了後、さらに８０℃で３時間反応させた後、アゾビスイソブチロニトリル０．２部をシクロヘキサノン１０部に溶解させたものを添加し、さらに８０℃で１時間反応を続けて、非感光性透明樹脂共重合体溶液を得た。室温まで冷却した後、非感光性透明樹脂溶液約２ｇをサンプリングして１８０℃、２０分加熱乾燥して不揮発分を測定し、先に合成した非感光性透明樹脂溶液に不揮発分が２０重量％になるようにシクロヘキサノンを添加して非感光性樹脂溶液を調製した。得られた非感光性透明樹脂２の重量平均分子量Ｍｗは２００００であった。
【００６５】
［感光性着色組成物の調製］
下記の要領で赤、青、緑の感光性着色組成物を調製した。
【００６６】
・赤色着色組成物
記組成の混合物を均一に攪拌混合した後、直径１ｍｍのガラスビースを用いて、サンドミルで５ 時間分散した後、５μｍのフィルタで濾過して赤色顔料の分散体を作製した。
【００６７】
赤色顔料：Ｃ．Ｉ．Ｐｉｇｍｅｎｔ  Ｒｅｄ  ２５４                      ９部
（チバ・スペシャルティ・ケミカルズ社製「イルガーフォーレッド  Ｂ−ＣＦ」）
赤色顔料：Ｃ．Ｉ  Ｐｉｇｍｅｎｔ  Ｒｅｄ  １７７                      １部
（チバ・スペシャルティ・ケミカルズ社製「クロモフタールレッド  Ａ２Ｂ」）
分散剤（味の素ファインテクノ社製「アジスパーＰＢ８２１」）            ２部
非感光性透明樹脂１（固形分２０％                                    ４０部
プロピレングリコールモノメチルエーテルアセテート                      ４８部
その後、下記組成の混合物を均一になるように攪拌混合した後、５μｍのフィルタで濾過して赤色感光性着色組成物を得た。
【００６８】
上記分散体                                                          ５７部
非感光性透明樹脂１（固形分２０％）                              １８．３部
多官能モノマー（ＤＰＰＡＨ：ジペンタエリスリトールペンタアクリレートヘキサメチ
レンジイソシアネート）                                              ２．８部
光開始剤（チバガイギー社製「イルガキュアー９０７」）              ０．８部
増感剤（保土ヶ谷化学工業（株）製「ＥＡＢ−Ｆ」）                  ０．３部
シクロヘキサノン                                                ２０．７部
【００６９】
・青色着色組成物
下記組成の混合物を均一に攪拌混合した後、直径１ｍｍのガラスビースを用いて、サンドミルで５時間分散した後、５μｍのフィルタで濾過して青色顔料の分散体を作製した。
【００７０】
青色顔料：Ｃ．Ｉ．  Ｐｉｇｍｅｎｔ  Ｂｌｕｅ  １５
（東洋インキ製造（株）製「リオノールブルーＥＳ」）                      ９部
紫色顔料：Ｃ．Ｉ．  Ｐｉｇｍｅｎｔ  Ｖｉｏｌｅｔ  ２３
(ＢＡＳＦ社製「パリオゲンバイオレット  ５８９０」)                      １部
分散剤（ゼネカ社製「ソルスバーズ２００００」）                        ２部
非感光性透明樹脂１（ 固形分２０％ ）                                ４０部
プロピレングリコールモノメチルエーテルアセテート                      ４８部
その後、下記組成の混合物を均一になるように攪拌混合した後、５μｍのフィルターで濾過して青色感光性着色組成物を得た。
【００７１】
上記分散体                                                          ５７部
感光性透明樹脂２（固形分２０％）                                  ３．１部
多官能モノマー（ＤＰＰＡＨ：ジペンタエリスリトールペンタアクリレートヘキサメチレンジイソシアネート）                                                ３．３部
光開始剤（チバガイギー社製「イルガキュア９０７」）                １．２部
増感剤（保土ヶ谷化学工業（株）製「ＥＡＢ−Ｆ」）                  ０．１部
プロピレングリコールモノメチルエーテルアセテート                    ２５部
【００７２】
・緑色着色組成物１
下記組成の混合物を均一に攪拌混合した後、直径１ｍｍのガラスビースを用いて、サンドミルで５時間分散した後、５μｍのフィルタで濾過して緑色顔料の分散体を作製した。
【００７３】
緑色顔料：Ｃ．Ｉ．  Ｐｉｇｍｅｎｔ  Ｇｒｅｅｎ  ３６
（東洋インキ製造（株）製「リオノールグリーン  ６Ｙ５０１」）
１４部
分散剤（ビックケミー社製「Ｄｉｓｐｅｒｂｙｋ−１６３」）              ２部
非感光性透明樹脂１（固形分２０％）                                  ２０部
プロピレングリコールモノメチルエーテルアセテート                      ６４部
尚、顔料（６Ｙ５０１）は臭素を含む顔料である。
【００７４】
次に、下記組成の混合物を均一に攪拌混合した後、直径１ｍｍのガラスビースを用いて、サンドミルで５時間分散した後、５μｍのフィルタで濾過して黄色顔料の分散体を作製した。
黄色顔料：Ｃ．Ｉ．Ｐｉｇｍｅｎｔ  Ｙｅｌｌｏｗ  １５０
（バイエル社製「ファンチョンファーストイエロー  Ｙ−５６８８」）      １０部
分散剤（ビックケミー社製「Ｄｉｓｐｅｒｂｙｋ−１６３」）              ２部
非感光性透明樹脂１（固形分２０％）                                  ４０部
プロピレングリコールモノメチルエーテルアセテート                      ４８部
【００７５】
その後、上記緑色顔料の分散体、および黄色顔料の分散体を用いて下記組成の混合物を均一になるように攪拌混合した後、５μｍのフィルターで濾過して緑色感光性着色組成物
１を得た。
【００７６】
・緑色着色組成物１
緑色顔料分散体                                                    ３５．８部
黄色顔料分散体                                                  １２．５部
非感光性透明樹脂１（固形分２０％）                              ３０．３部
多官能モノマー（ＤＰＰＡＨ：ジペンタエリスリトールペンタアクリレートヘキサメチレンジイソシアネート）                                              ２．８部
光開始剤（チバガイギー社製「イルガキュアー９０７」）              ０．３部
増感剤（保土ヶ谷化学工業（株）製「ＥＡＢ−Ｆ」）                  ０．２部
プロピレングリコールモノメチルエーテルアセテート                １８．１部
【００７７】
・緑色着色組成物２
緑色感光性着色組成物１で用いた緑色顔料分散体、および黄色顔料分散体を用いて、
下記組成の混合物を均一になるように攪拌混合した後、５μｍのフィルターで濾過して緑色感光性着色組成物２を得た。
【００７８】
緑色顔料分散体                                                    ３５．８部
黄色顔料分散体                                                    １２．５部
非感光性透明樹脂１（固形分２０％）                                ２６．９部
多官能モノマー（ＤＰＰＡＨ：ジペンタエリスリトールペンタアクリレートヘキサメチレンジイソシアネート）                                                ２．６部
光開始剤（チバガイギー社製「イルガキュアー９０７」）                １．０部
増感剤（保土ヶ谷化学工業（株）製「ＥＡＢ−Ｆ」）                    ０．３部
プロピレングリコールモノメチルエーテルアセテート                  ２０．８部
【００７９】
・緑色着色組成物３
緑色感光性着色組成物１で用いた緑色顔料分散体、および黄色顔料分散体を用いて、
下記組成の混合物を均一になるように攪拌混合した後、５μｍのフィルタで濾過して緑色感光性着色組成物３を得た。
【００８０】
緑色顔料分散体                                                    ３５．８部
黄色顔料分散体                                                    １２．５部
非感光性透明樹脂１（固形分２０％）                                ２４．７部
多官能モノマー（ＤＰＰＡＨ：ジペンタエリスリトールペンタアクリレートヘキサメチレンジイソシアネート）                                                ２．５部
光開始剤（チバガイギー社製「イルガキュアー９０７」）                １．４部
増感剤（保土ヶ谷化学工業（株）製「ＥＡＢ−Ｆ」）                    ０．５部
プロピレングリコールモノメチルエーテルアセテート                  ２２．５部
【００８１】
・緑色着色組成物４
緑色感光性着色組成物１で用いた緑色顔料分散体、および黄色顔料分散体を用いて、
下記組成の混合物を均一になるように攪拌混合した後、５μｍのフィルターで濾過して緑色感光性着色組成物４を得た。
【００８２】
緑色顔料分散体                                                    ３５．８部
黄色顔料分散体                                                    １２．５部
非感光性透明樹脂１（固形分２０％）                                １０．７部
多官能モノマー（ＤＰＰＡＨ：ジペンタエリスリトールペンタアクリレートヘキサメチレンジイソシアネート）                                                ５．５部
光開始剤（チバガイギー社製「イルガキュアー９０７」）                １．２部
増感剤（保土ヶ谷化学工業（株）製「ＥＡＢ−Ｆ」）                    ０．４部
プロピレングリコールモノメチルエーテルアセテート                  ３３．８部
【００８３】
・緑色着色組成物５
緑色感光性着色組成物１で用いた緑色顔料分散体、および黄色顔料分散体を用いて、
下記組成の混合物を均一になるように攪拌混合した後、５μｍのフィルターで濾過して緑色感光性着色組成物５を得た。
【００８４】
緑色顔料分散体                                                    ３５．８部
黄色顔料分散体                                                    １２．５部
非感光性透明樹脂１（固形分２０％）                                ３８．０部
多官能モノマー（ＤＰＰＡＨ：ジペンタエリスリトールペンタアクリレートヘキサメチレンジイソシアネート）                                                １．３部
光開始剤（チバガイギー社製「イルガキュアー９０７」）                ０．３部
増感剤（保土ヶ谷化学工業（株）製「ＥＡＢ−Ｆ」）                    ０．１部
プロピレングリコールモノメチルエーテルアセテート                  １１．９部
【００８５】
・緑色着色組成物６
緑色感光性着色組成物１で用いた緑色顔料分散体、および黄色顔料分散体を用いて、
下記組成の混合物を均一になるように攪拌混合した後、５μｍのフィルターで濾過して緑色感光性着色組成物６を得た。
【００８６】
緑色顔料分散体                                                  ３５．８部
黄色顔料分散体                                                  １２．５部
非感光性透明樹脂１（固形分２０％）                              ４．５６部
多官能モノマー（ＤＰＰＡＨ：ジペンタエリスリトールペンタアクリレートヘキサメチレンジイソシアネート）                                              ６．５部
光開始剤（チバガイギー社製「イルガキュアー９０７」）              １．５部
増感剤（保土ヶ谷化学工業（株）製「ＥＡＢ−Ｆ」）                  ０．５部
プロピレングリコールモノメチルエーテルアセテート                ３８．７部
【００８７】
緑色着色画素を作製する感光性着色組成物として緑色感光性着色組成物１〜４を用いて作製したカラーフィルタを実施例１〜４とし、緑色感光性着色組成物５，６を用いて作製したカラーフィルタを比較例１〜２とした。
また、赤色着色画素を作製する感光性着色組成物には赤色感光性着色組成物を、青色着色画素を作製する感光性着色組成物には青色感光性着色組成物を用いた。
【００８８】
[評価項目]
（感度評価）
上記各実施例及び比較例で調製した各緑色着色組成物について、その感度を、以下のようにして評価を行った。
まず、緑色着色組成物をガラス基板上に、スピンコートを用いて塗布し、減圧乾燥した。超高圧水銀ランプを用いて紫外線露光を行った。積算光量は１０、２０、３０、４０、５０、６０、８０、１００、１３０、１５０、２００、２５０ｍＪ／ｃｍ2 の１２水準とし、現像後の膜厚がコート膜厚に対して９０％以上となる露光量を飽和露光量とした。
【００８９】
（体積抵抗率）
緑色着色組成物を、電極用にアルミ蒸着した１００ｍｍ×１００ｍｍ、０．７ｍｍ厚のガラス基板上にスピンコーターを用いて膜厚３．５μｍとなるように塗布し、塗布基板を得
た。次に、減圧乾燥後、超高圧水銀ランプを用いて、積算光量１００ｍＪ、照度３０ｍＷで紫外線露光を行った。アルカリ現像後、塗布基板を２３０℃で４０分加熱、放冷し、得られた硬化塗膜上に、面積1ｃm2の電極用のアルミを蒸着し、緑色塗膜をアルミ電極で挟んだサンプルを作製した。塗膜の体積抵抗率を、微小電流測定器（Keithley社製「237型」）によって測定した。
【００９０】
（配向不良）
配向不良についてはITOエッチング方式の液晶パネルを作製し、電圧を印加して液晶配向の異常の有無を調べた。
【００９１】
[評価結果]
実施例１〜５の結果を表１、比較例１、２の結果を表２に示す。
【００９２】
【表１】
2010145786.tif 000003
【００９３】
【表２】
2010145786.tif 000004
【００９４】
表１の結果から、以下のことが明らかである。即ち、緑色感光性着色組成物において、多官能モノマーと透明樹脂の比が０．１５から１．００である場合において、体積抵抗率が１．０×１０14Ω・ｃｍ以上となり、配向不良が生じることがなかった。さらに飽和露光量８０mＪから１３０mＪの範囲で適正なパターン形状のカラーフィルタが得られ、生産性も高い。
一方、表２の結果から多官能モノマーと透明樹脂の比が０．１２である場合、飽和露光量が２５０mＪと高く、パターン形状に若干問題があり生産性も落ちる結果となった。また、透明樹脂（a）が、化学式（１）で示されるエチレン性不飽和単量体の減少に伴い体積抵抗率が１．０×１０13Ω・ｃｍ台まで低下し液晶の配向不良が生じる結果となった。